(57)【要約】      （修正有）【課題】長期間にわたり安定した色調整機能、特に優れたＮｅ光吸収機能を有する粘着性樹脂組成物、色調整用フィルター及びこの色調整用フィルターを有する表示装置の提供。【解決手段】式〔Ｉ〕で表されるポルフィリン化合物を含有する色調整機能を有する粘着性樹脂組成物、色調整用フィルター及びこの色調整用フィルターを有する表示装置。2005272660.tif 000008（式中、Ｍは、２個の水素原子、２価金属原子、１置換の３価金属原子、２置換４価金属原子又はオキシ金属原子を表す。）【選択図】なし【特許請求の範囲】
【請求項１】
下記の式〔Ｉ〕で表されるポルフィリン化合物を含有することを特徴とする、色調整機能を有する粘着性樹脂組成物。
【化１】
2005272660.tif 000007
ここで、式〔Ｉ〕中、Ａ１〜Ａ８は、各々独立に、水素原子、ハロゲン原子、ニトロ基、シアノ基、ヒドロキシ基、アミノ基、カルボキシル基、スルホン酸基、炭素数１〜２０のアルキル基、ハロゲノアルキル基、アルコキシ基、アルコキシアルコキシ基、アリールオキシ基、モノアルキルアミノ基、ジアルキルアミノ基、アラルキル基、アリール基、ヘテロアリール基、アルキルチオ基またはアリールチオ基を表わす。また、Ａ１とＡ２、Ａ３とＡ４、Ａ５とＡ６、Ａ７とＡ８は、各々独立に、連結基を介して芳香族環を除く環を形成しても良い。Ｍは、２個の水素原子、２価の金属原子、１置換の３価金属原子、２置換の４価金属原子またはオキシ金属原子を表わす。
【請求項２】
請求項１に記載の粘着性樹脂組成物からなる層が、反射防止機能層、電磁波シールド機能層、近赤外線カット機能層、保護機能層から選ばれる層と一体化されてなる、色調整用フィルター。
【請求項３】
前記保護機能層がガラスからなる、請求項２に記載の色調整用フィルター。
【請求項４】
前記保護機能層が合成樹脂からなる、請求項２に記載の色調整用フィルター。
【請求項５】
波長５８０〜６００ｎｍにおける最低透過率が６０％以下のものである、請求項２〜４のいずれか１項に記載の色調整用フィルター。
【請求項６】
請求項２〜５のいずれか１項に記載の色調整用フィルターを有する、表示装置。
【発明の詳細な説明】
【技術分野】
【０００１】
本発明は、色調整機能を有する粘着性樹脂組成物に関するものである。  
さらに詳しくは、本発明は、例えばカラープラズマディスプレイ用の色調整用フィルターに適した粘着性樹脂組成物、この粘着性樹脂組成物からなる色調整用フィルター、およびこの色調整用フィルターを有する表示装置に関するものである。
【背景技術】
【０００２】
近年、大画面のフラットディスプレイが用いられるようになり、中でも、カラープラズマディスプレイは大画面化が容易なこと、高精彩化しやすいことなどから市場に出始めている。しかし、プラズマディスプレイはその構成上、人体に悪影響が懸念されている電磁波、リモコンの誤動作を招く近赤外線を多く発生し、また、５９０ｎｍ付近の光を強く発生するため、赤色発光がオレンジがかるという問題がある。これらを防ぐため、プラズマディスプレイ（以下、「ＰＤＰ」という）の前面には、電磁波シールド、近赤外線カット、５９０ｎｍ付近の光（以下、「Ｎｅ光」という）を吸収する機能を持つ前面フィルタが配される。
【０００３】
ところで、前面フィルタにＮｅ光を吸収する機能を付与するための試みとしてはシアニン色素やメチン色素を用いたもの（特開２００１−１３１４３５号公報、特開２０００−８２３８２９号公報）があるが、一般にこれらは接着剤や粘着剤のように酸価、水酸基価を多く含む樹脂中では容易に失活してＮｅ光を吸収する機能を失いやすいという問題があった。
【０００４】
前述したように、ＰＤＰの前面フィルタには電磁波シールド、近赤外線カット、Ｎｅ光の吸収という機能が必要であり、さらには、観察者側から観た場合の前面フィルタ表面の反射を抑えるための反射防止機能が必要である。一般には、これらをそれぞれフィルム状に作製した後、ＰＤＰを保護する機能を持つ保護層（ガラス板が多く用いられる）に粘着剤で貼り合わせて用いられる。一方、コストダウンのため、この貼り合わせ工程を簡略化することが求められており、メッシュ状金属を基材に貼り合わせる接着剤中に近赤外線カット能を持つ色素を混ぜ、電磁波シールドと近赤外線カット能を１枚のフィルムに持たせることが提案されている（特開平１１−２６１２８８号公報）。
【０００５】
Ｎｅ光を吸収する機能を付与するにおいても、上記公報のごとく接着剤中にＮｅ光を吸収する色素を混ぜることが考えられるが、上述したごとくＮｅ光を吸収する色素は接着剤のように酸価、水酸基価を多く含む樹脂中では失活しやすいという問題があった。
【特許文献１】特開２００１−１３１４３５号公報
【特許文献２】特開２０００−８２３８２９号公報
【発明の開示】
【発明が解決しようとする課題】
【０００６】
本発明の課題は、上記従来技術に鑑み、コストダウンに優れたＮｅ光を吸収する機能を持つ粘着性樹脂組成物、色調整用フィルターおよび表示装置を提供することである。
【課題を解決するための手段】
【０００７】
本発明者らは、鋭意検討を重ねた結果、特定のポルフィリン化合物を含有する樹脂組成物を用いることによって上記の課題を解決できることを見出した。
【０００８】
すなわち、本発明による色調整機能を有する粘着性樹脂組成物は、下記の式〔Ｉ〕で表されるポルフィリン化合物を含有すること、を特徴とするものである。
【化１】
2005272660.tif 000002
【０００９】
ここで、式〔Ｉ〕中、Ａ１〜Ａ８は、各々独立に、水素原子、ハロゲン原子、ニトロ基、シアノ基、ヒドロキシ基、アミノ基、カルボキシル基、スルホン酸基、炭素数１〜２０のアルキル基、ハロゲノアルキル基、アルコキシ基、アルコキシアルコキシ基、アリールオキシ基、モノアルキルアミノ基、ジアルキルアミノ基、アラルキル基、アリール基、ヘテロアリール基、アルキルチオ基またはアリールチオ基を表わす。また、Ａ１とＡ２、Ａ３とＡ４、Ａ５とＡ６、Ａ７とＡ８は、各々独立に、連結基を介して芳香族環を除く環を形成しても良い。Ｍは、２個の水素原子、２価の金属原子、１置換の３価金属原子、２置換の４価金属原子またはオキシ金属原子を表わす。
【００１０】
また、本発明による色調整用フィルターは、上記の粘着性樹脂組成物からなる層が、反射防止機能層、電磁波シールド機能層、近赤外線カット機能層、保護機能層から選ばれる層と一体化されてなるものである。
【００１１】
このような本発明による色調整用フィルターは、好ましくは、前記保護機能層がガラスからなるものとすることができる。
【００１２】
このような本発明による色調整用フィルターは、好ましくは、前記保護機能層が合成樹脂からなるものとすることができる。
【００１３】
このような本発明による色調整用フィルターは、好ましくは、波長５８０〜６００ｎｍにおける最低透過率が６０％以下のものとすることができる。
【００１４】
そして、本発明による表示装置は、上記の色調整用フィルターを有すること特徴とするものである。
【発明の効果】
【００１５】
本発明による粘着性樹脂組成物は、式〔Ｉ〕で表されるポルフィリン化合物を含有するものであることから、粘着性樹脂組成物中において失活することがなく長期間にわたって安定した色調整機能、特に優れたＮｅ光吸収機能を有するものである。
【００１６】
従って、本発明による粘着性樹脂組成物は、その優れた色調整機能を利用して色調整用フィルターとすることができ、各種の表示装置、例えばカラーディスプレイ、好ましくはプラズマディスプレイ、液晶ディスプレイおよびエレクトロルミネッセンスディスプレイ等の前面パネルに利用できるものである。
【００１７】
従って、本発明によれば、長期間にわたって安定した色調整機能を有する粘着性樹脂組成物、色調整用フィルターおよび表示装置を得ることができる。
【００１８】
本発明による前記樹脂組成物は、それ自体が十分な粘着性を有しかつ色調整機能をも備えたものである。このような本発明による樹脂組成物からなる層は、粘着層（あるいは接着層）および色調整機能層の両機能を併せ持っているものである。従って、従来のように色調整のためのフィルターを別途用意し、これを粘着層（あるいは接着層）によって積層一体化する作業を必要としない。
【００１９】
よって、本発明によれば、製造コストを低減することができ、軽量かつ薄型のカラーディスプレイを容易に得ることができる。
【発明を実施するための最良の形態】
【００２０】
＜色調整機能を有する粘着性樹脂組成物＞  
本発明による色調整機能を有する粘着性樹脂組成物は、下記の特定のポルフィリン化合物および粘着性樹脂とからなるものである。
【００２１】
ポルフィリン化合物 
本発明におけるポルフィリン化合物は式（Ｉ）で示されるものである。
【化２】
2005272660.tif 000003
【００２２】
ここで、式〔Ｉ〕中、Ａ１〜Ａ８は、各々独立に、水素原子、ハロゲン原子、ニトロ基、シアノ基、ヒドロキシ基、アミノ基、カルボキシル基、スルホン酸基、炭素数１〜２０のアルキル基、ハロゲノアルキル基、アルコキシ基、アルコキシアルコキシ基、アリールオキシ基、モノアルキルアミノ基、ジアルキルアミノ基、アラルキル基、アリール基、ヘテロアリール基、アルキルチオ基またはアリールチオ基を表わす。また、Ａ１とＡ２、Ａ３とＡ４、Ａ５とＡ６、Ａ７とＡ８は、各々独立に、連結基を介して芳香族環を除く環を形成しても良い。Ｍは、２個の水素原子、２価の金属原子、１置換の３価金属原子、２置換の４価金属原子またはオキシ金属原子を表わす。
【００２３】
式〔Ｉ〕で示されるポルフィリン化合物の具体例を次に述べる。  
式中、Ａ１〜Ａ８の具体例としては、
(1)  水素原子、
(2)  ハロゲン原子、例えばフッ素、塩素、臭素、ヨウ素等、
(3)  ニトロ基、
(4)  シアノ基、
(5)  ヒドロキシ基、
(6)  アミノ基、
(7)  カルボキシル基、
(8)  スルホン酸基、
(9)  炭素数１〜２０のアルキル基、例えば直鎖、分岐または環状のアルキル基、好ましくはメチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、２−メチルブチル基、１−メチルブチル基、ｎｅｏ−ペンチル基、１，２−ジメチルプロピル基、１，１−ジメチルプロピル基、ｃｙｃｌｏ−ペンチル基、ｎ−へキシル基、４−メチルペンチル基、３−メチルペンチル基、２−メチルペンチル基、１−メチルペンチル基、３，３−ジメチルブチル基、２，３−ジメチルブチル基、１，３−ジメチルブチル基、２，２−ジメチルブチル基、１，２−ジメチルブチル基、１，１−ジメチルブチル基、３−エチルブチル基、２−エチルブチル基、１−エチルブチル基、１，２，２−トリメチルブチル基、１，１，２−トリメチルブチル基、１−エチル−２−メチルプロピル基、ｃｙｃｌｏ−へキシル基、ｎ−へプチル基、２−メチルヘキシル基、３−メチルヘキシル基、４−メチルヘキシル基、５−メチルヘキシル基、２，４−ジメチルペンチル基、ｎ−オクチル基、２−エチルヘキシル基、２，５−ジメチルヘキシル基、２，５，５−トリメチルペンチル基、２，４−ジメチルヘキシル基、２，２，４−トリメチルペンチル基、ｎ−ノニル基、３，５，５−トリメチルヘキシル基、ｎ−デシル基、４−エチルオクチル基、４−エチル−４，５−ジメチルヘキシル基、ｎ−ウンデシル基、ｎ−ドデシル基、１，３，５，７−テトラメチルオクチル基、４−ブチルオクチル基、６，６−ジエチルオクチル基、ｎ−トリデシル基、６−メチル−４−ブチルオクチル基、ｎ−テトラデシル基、ｎ−ペンタデシル基、３，５−ジメチルヘプチル基、２，６−ジメチルヘプチル基、２，４−ジメチルヘプチル基、２，２，５，５−テトラメチルヘキシル基、１−ｃｙｃｌｏ−ペンチル−２，２−ジメチルプロピル基、１−ｃｙｃｌｏ−へキシル−２，２−ジメチルプロピル基等、特に好ましくはメチル基、ｎ−ブチル基、ｔ−ブチル基、ｉｓｏ−プロピル基、
(10)  ハロゲノアルキル基、例えば炭素数１〜２０のハロゲノアルキル基、好ましくはクロロメチル基、ジクロロメチル基、フルオロメチル基、トリフルオロメチル基、ペンタフルオロエチル基、ノナフルオロブチル基等、特に好ましくは−ＣＦ２ＣＦ２ＣＦ３、
(11)  アルコキシ基、例えば炭素数１〜２０のアルコキシ基、好ましくはメトキシ基、エトキシ基、ｎ−プロポキシ基、ｉｓｏ−プロポキシ基、ｎ−ブトキシ基、ｉｓｏ−ブトキシ基、ｓｅｃ−ブトキシ基、ｔ−ブトキシ基、ｎ−ペントキシ基、ｉｓｏ−ペントキシ基、ｎｅｏ−ペントキシ基、ｎ−へキシルオキシ基、ｎ−ドデシルオキシ基等、特に好ましくは−Ｏ−Ｃ６Ｈ４−（ＣＨ２）７ＣＨ３、
(12)  アルコキシアルコキシ基、例えば炭素数２〜２０のアルコキシアルコキシ基、好ましは例えばメトキシエトキシ基、エトキシエトキシ基、３−メトキシプロピルオキシ基、３−（ｉｓｏ−プロピルオキシ）プロピルオキシ基等の炭素数２〜２０のアルコキシアルコキシ基等、
(13）  アリールオキシ基、例えば炭素数６〜２０のアリールオキシ基、好ましくはフェノキシ基、２−メチルフェノキシ基、４−メチルフェノキシ基、４−ｔ−ブチルフェノキシ基、２−メトキシフェノキシ基、４−ｉｓｏ−プロピルフェノキシ基等、特に好ましくはフェノキシ基、メチルフェノキシ基、
【化３】
2005272660.tif 000004
【００２４】
(14)  モノアルキルアミノ基、例えば炭素数１〜２０のモノアルキルアミノ基、好ましくはメチルアミノ基、エチルアミノ基、ｎ−プロピルアミノ基、ｎ−ブチルアミノ基、ｎ−へキシルアミノ基等、
(15)  ジアルキルアミノ基、例えば炭素数２〜２０のジアルキルアミノ基、好ましくはジメチルアミノ基、ジエチルアミノ基、ジ−ｎ−プロピルアミノ基、ジ−ｎ−ブチルアミノ基、Ｎ−メチル−Ｎ−シクロヘキシルアミノ基等、
(16)  アラルキル基、例えば炭素数７〜２０のアラルキル基、好ましくはベンジル基、ニトロベンジル基、シアノベンジル基、ヒドロキシベンジル基、メチルベンジル基、ジメチルベンジル基、トリメチルベンジル基、ジクロロベンジル基、メトキシベンジル基、エトキシベンジル基、トリフルオロメチルベンジル基、ナフチルメチル基、ニトロナフチルメチル基、シアノナフチルメチル基、ヒドロキシナフチルメチル基、メチルナフチルメチル基、トリフルオロメチルナフチルメチル基等、
(17)  アリール基、例えば炭素数６〜２０のアリール基、好ましくはフェニル基、ニトロフェニル基、シアノフェニル基、ヒドロキシフェニル基、メチルフェニル基、ジメチルフェニル基、トリメチルフェニル基、ジクロロフェニル基、メトキシフェニル基、エトキシフェニル基、トリフルオロメチルフェニル基、Ｎ，Ｎ−ジメチルアミノフェニル基、ナフチル基、ニトロナフチル基、シアノナフチル基、ヒドロキシナフチル基、メチルナフチル基、トリフルオロメチルナフチル基等、特に好ましくはフェニル基、メチルフェニル基、ジメチルフェニル基、
(18)  ヘテロアリール基、好ましくはピロリル基、チエニル基、フラニル基、オキサゾイル基、イソオキサゾイル基、オキサジアゾイル基、イミダゾイル基、ベンゾオキサゾイル基、ベンゾチアゾイル基、ベンゾイミダゾイル基、ベンゾフラニル基、インドイル基等、
(19)  アルキルチオ基、例えば炭素数１〜２０のアルキルチオ基、好ましくはメチルチオ基、エチルチオ基、ｎ−プロピルチオ基、ｉｓｏ−プロピルチオ基、ｎ−ブチルチオ基、ｉｓｏ−ブチルチオ基、ｓｅｃ−ブチルチオ基、ｔ−ブチルチオ基、ｎ−ペンチルチオ基、ｉｓｏ−ペンチルチオ基、２−メチルブチルチオ基、１−メチルブチルチオ基、ｎｅｏ−ペンチルチオ基、１，２−ジメチルプロピルチオ基、１，１−ジメチルプロピルチオ基等、(20)  アリールチオ基、例えば炭素数６〜２０のアリールチオ基、好ましくはフェニルチオ基、４−メチルフェニルチオ基、２−メトキシフェニルチオ基、４−ｔ−ブチルフェニルチオ基等、を挙げることができる。
【００２５】
(21)  また、Ａ１、Ａ３、Ａ５、Ａ７、もしくは、Ａ１、Ａ４、Ａ５、Ａ７、もしくは、Ａ１、Ａ４、Ａ６、Ａ７、もしくは、Ａ１、Ａ４、Ａ５、Ａ８は、各々前記(1)〜(20）の他に、置換もしくは置換していない一つ以上の窒素原子を含む複素五員環であってもよく、前記複素環は他の芳香環もしくは複素環と縮合していてもよく、前記複素五員環は窒素原子にてポルフィラジン環と結合している。なお、Ａ１、Ａ３、Ａ４、Ａ５、Ａ６、Ａ７、Ａ８のうち少なくとも一つは複素五員環を含み、前記複素五員環として下記のものを例示できる。
【化４】
2005272660.tif 000005
【００２６】
Ａ１とＡ２、Ａ３とＡ４、Ａ５とＡ６またはＡ７とＡ８が連結基を介して環を形成した例としては、例えばアルキレン基を連結基とするもの、好ましくは炭素数３〜６のアルキレン基を連結基とするもの、特に好ましくは  −ＣＨ２ＣＨ２ＣＨ２ＣＨ２−、−ＣＨ２ＣＨ２ＣＨ（ＮＯ２）ＣＨ２−、−ＣＨ２ＣＨ（ＣＨ３）ＣＨ２ＣＨ２−、−ＣＨ２ＣＨ（Ｃｌ）ＣＨ２ＣＨ２−  を連結基とするもの、等を挙げることができる。Ａ１とＡ２、Ａ３とＡ４、Ａ５とＡ６またはＡ７とＡ８と連結基とから形成された環は、通常同一であるが、異なっていてもよい。
【００２７】
Ｍで示される２価金属の例としては、Ｃｕ、Ｚｎ、Ｆｅ、Ｃｏ、Ｎｉ、Ｒｕ、Ｒｈ、Ｐｄ、Ｐｔ、Ｍｎ、Ｓｎ、Ｍｇ、Ｈｇ、Ｃｄ、Ｂａ、Ｔｉ、Ｂｅ、Ｃａ等が挙げられる。
【００２８】
１置換の３価金属の例としては、Ａｌ−Ｆ、Ａｌ−Ｃｌ、Ａｌ−Ｂｒ、Ａｌ−Ｉ、Ｇａ−Ｆ、Ｇａ−Ｃｌ、Ｇａ−Ｂｒ、Ｇａ−Ｉ、Ｉｎ−Ｆ、Ｉｎ−Ｉ、Ｉｎ−Ｂｒ、Ｉｎ−Ｉ、Ｉｎ−Ｃｌ、Ｔｌ−Ｆ、Ｔｌ−Ｃｌ、Ｔｌ−Ｂｒ、Ｔｌ−Ｉ、Ａｌ−Ｃ６Ｈ５、Ａｌ−Ｃ６Ｈ４（ＣＨ３）、Ｉｎ−Ｃ６Ｈ５、Ｉｎ−Ｃ６Ｈ４（ＣＨ３）、Ｍｎ（ＯＨ）、Ｍｎ（ＯＣ６Ｈ５）、Ｍｎ［ＯＳｉ（ＣＨ３）３］、Ｆｅ−Ｃｌ、Ｒｕ−Ｃｌ等が挙げられる。
【００２９】
２置換の４価金属の例としては、ＣｒＣｌ２、ＳｉＦ２、ＳｉＣｌ２、ＳｉＢｒ２、ＳｉＩ２、ＳｎＦ２、ＳｎＣｌ２、ＳｎＢｒ２、ＺｒＣｌ２、ＧｅＦ２、ＧｅＣｌ２、ＧｅＢｒ２、ＧｅＩ２、ＴｉＦ２、ＴｉＣｌ２、ＴｉＢｒ２、Ｓｉ（ＯＨ）２、Ｓｎ（ＯＨ）２、Ｇｅ（ＯＨ）２、Ｚｒ（ＯＨ）２、Ｍｎ（ＯＨ）２、ＴｉＲ２、ＣｒＲ２、ＳｉＲ２、ＳｎＲ２、ＧｅＲ２［Ｒはアルキル基、フェニル基、ナフチル基およびその誘導体を表わす。］、Ｓｉ（ＯＲ’）２、Ｓｎ（ＯＲ’）２、Ｇｅ（ＯＲ’）２、Ｔｉ（ＯＲ’）２、Ｃｒ（ＯＲ’）２［Ｒ’は、アルキル基、フェニル基、ナフチル基、トリアルキルシリル基、ジアルキルアルコキシシリル基およびその誘導体を表わす。］、Ｓｉ（ＳＲ”）２、Ｓｎ（ＳＲ”）２、Ｇｅ（ＳＲ”）２［Ｒ”は、アルキル基、フェニル基、ナフチル基およびその誘導体を表わす。］等が挙げられる。  
オキシ金属の例としては、ＶＯ、ＭｎＯ、ＴｉＯ等が挙げられる。
【００３０】
上記のＭのうち、好ましくは、Ｐｄ、Ｃｕ、Ｒｕ、Ｐｔ、Ｎｉ、Ｃｏ、Ｒｈ、Ｚｎ、ＶＯ、ＴｉＯ、Ｍｇ、Ｚｎ、Ｓｉ（Ｙ）２、Ｇｅ（Ｙ）２（Ｙは、ハロゲン原子、アルコキシ基、アリールオキシ基、アシルオキシ基、ヒドロキシ基、アルキル基、アリール基、アルキルチオ基、アリールチオ基、トリアルキルシリルオキシ基、トリアルキルスズオキシ基またはトリアルキルゲルマニウムオキシ基を表わす）である。さらに好ましくは、Ｃｕ、ＶＯ、Ｎｉ、Ｐｄ、Ｐｔ、Ｃｏ、Ｍｇ、ＴｉＯ、Ｚｎである。  
本発明においては、上記式〔Ｉ〕で示されるポルフィリン化合物の一種を用いることもできるし、二種以上を併用することができる。
【００３１】
本発明において特に好ましいポルフィリン化合物は、上記の式〔Ｉ〕の化合物において、Ａ１、Ａ３、Ａ５、Ａ７のうち少なくとも一つ、もしくは、Ａ１、Ａ４、Ａ５、Ａ７のうち少なくとも一つ、もしくは、Ａ１、Ａ４、Ａ６、Ａ７のうち少なくとも一つ、もしくは、Ａ１、Ａ２、Ａ５、Ａ８のうち少なくとも一つが、下記の式〔II〕もしくは式〔III〕で表され、他とＡ２はそれぞれ独立に置換もしくは置換していないアルキル基、分岐フェニル基、アルコキシ基、アリールオキシ基である、ポルフィリン化合物である。
【化５】
2005272660.tif 000006
【００３２】
上記式〔II〕において、Ｚ１〜Ｚ４は、複素五員環を構成する置換もしくは置換されていない炭素原子もしくは窒素原子であって、少なくとも一つは炭素原子であり、他の芳香環もしくは複素五員環と縮合していてもよい。
【００３３】
上記式〔III〕において、Ｚ５〜Ｚ７は、複素五員環を構成する置換もしくは置換されていない炭素原子もしくは窒素原子であって、少なくとも一つは炭素原子であり、Ｚ５もしくはＺ６もしくはＺ７を介してポルフィラジン環と結合している。Ｚ８〜Ｚ１１は炭素原子もしくは窒素原子であり、少なくとも２つは炭素原子である。Ｗ１〜Ｗ４はそれぞれ独立に水素原子、ハロゲン原子、ニトロ基、シアノ基、水酸基、カルボキシル基、置換もしくは置換されていないアルキル基、アルコキシ基、アリール基、アミノ基、アシル基である。
【００３４】
ポルフィリン化合物の含有量は、ポルフィリン化合物の配合その他の諸条件によって達成される色調調整効果等を考慮して、適宜定めることができる。通常、ポルフィリン化合物の含有量は、粘着性樹脂１００重量部対して、０．０２４〜１重量部、好ましくは０．０４８〜０．５重量部、である。ポルフィリン化合物の含有量が０．０２４重量部未満の場合は５９０ｎｍ付近の吸収が不十分であり、一方、１重量部超過では可視光透域の透過率が不十分となることから、好ましくない場合がある。
【００３５】
粘着性樹脂 
本発明における粘着性樹脂としては、（メタ）アクリル酸エステルを主成分とするポリマーを好適に用いることができる。ここで、「（メタ）アクリル」とは、「アクリル」および「メタクリル」も両者を意味するものである。この（メタ）アクリル酸エステルを主成分とするポリマーは、公知の重合法により、（メタ）アクリル酸エステルを主成分とする単量体混合物を重合して得られたポリマーである。この単量体混合物としては、（メタ）アクリル酸エステルを主成分とし、架橋剤と架橋反応する官能基を有する官能基含有モノマーを必須成分とする。また、その他のビニル系モノマーを配合しても良い。
【００３６】
主成分として用いる（メタ）アクリル酸エステルの例としては、メチル（メタ）アクリレート、エチル（メタ）アクリレート、プロピル（メタ）アクリレート、ｎ−ブチル（メタ）アクリレート、ｉｓｏ−ブチル（メタ）アクリレート、２−エチルヘキシル（メタ）アクリレート、ｎ−オクチル（メタ）アクリレート、ｉｓｏ−オクチル（メタ）アクリレート、ラウリル（メタ）アクリレート、ステアリル（メタ）アクリレート、シクロヘキシル（メタ）アクリレート、ベンジル（メタ）アクリレート、メトキシエチル（メタ）アクリレート、エトキシメチル（メタ）アクリレートおよびフェノキシエチル（メタ）アクリレートなどを挙げることができる。これらは単独であるいは組み合わせて使用することができる。
【００３７】
また、官能基含有モノマーの例としては、（メタ）アクリル酸、β−カルボキシエチルアクリレート、イタコン酸、クロトン酸、マレイン酸、フマル酸および無水マレイン酸などのようなカルボキシル基を有するモノマー、２−ヒドロキシエチル（メタ）アクリレート、４−ヒドロキシブチル（メタ）アクリレート、クロロ−２−ヒドロキシプロピルアクリレート、ジエチレングリコールモノ（メタ）アクリレートおよびアリルアルコールなどのヒドロキシル基含有モノマー、グリシジル（メタ）アクリレートなどのエポキシ基含有モノマー、アミノメチル（メタ）アクリレート、ジメチルアミノエチル（メタ）アクリレートなどのアミノ基を含有するモノマー、アクリルアミド、メチロール（メタ）アクリルアミド、メトキシエチル（メタ）アクリルアミドなどのアミド基含有モノマー、ビニルトリメトキシシラン、ビニルトリエトキシシラン、メタクリロキシプロピルトリメトキシシランなどのケイ素含有モノマーおよびアセトアセトキシエチル（メタ）アクリレートなどのアセトアセチル基を有するモノマーなどを挙げることができる。これらは単独であるいは組み合わせて使用することができる。
【００３８】
さらに、その他のモノマーとしては、スチレン、メチルスチレンおよびビニルトルエン等の芳香族ビニルモノマー、酢酸ビニル、塩化ビニル、（メタ）アクリロニトリル等を、単独で或いは組み合わせて共重合させても良い。
【００３９】
これらの単量体は、（メタ）アクリル酸エステル１００重量部に対して、官能基含有モノマー０．１〜２５重量部が好ましく、０．５〜１５重量部がより好ましい。その他のモノマーは、場合により０〜５０重量部程度配合する。
【００４０】
また、本発明では、必要により酸化防止剤を用いることもできる。本発明に用いる酸化防止剤としては、
(1)  フェノール系酸化防止剤、例えば２，６−ジ−ｔ−ブチル−４−メチルフェノール、ｎ−オクタデシル−３−（３，５−ジ−ｔ−ブチル−４−ヒドロキシフェノール）プロピオネート、トリエチレングリコール−ビス−〔３−（３−ｔ−ブチル−５−メチル−４−ヒドロキシフェニル）プロピオネート〕、１，６−ヘキサンジオール−ビス〔３−（３，５−ジ−ｔ−ブチル−４−ヒドロキシフェニル）プロピオネート〕、ペンタエリスリチル−テトラキス〔３−（３，５−ジ−ｔ−ブチル−４−ヒドロキシフェニル）プロピオネート〕、２，４−ビス−（ｎ−オクチルチオ）−６−（４−ヒドロキシ−３，５−ジ−ｔ−ブチルアニリノ）−１，３，５−トリアジン、２，２−チオ−ジエチレンビス〔３−（３，５−ジ−ｔ−ブチル−４−ヒドロキシフェニル）プロピオネート〕、３，５−ジ−ｔ−ブチル−４−ヒドロキシ−ベンジルホスホネート−ジエチルエステル等、
(2)  イオウ系酸化防止剤、例えばジラウリル３，３’−チオジプロピオネート、ジステアリル３，３’−チオジプロピオネート、ペンタエリスリトールテトラキス（３−ラウリルチオプロピオネート）および２−メルカプトベンゾイミダゾール等、
(3)  アミン系酸化防止剤、例えばオクチル化ジフェニルアミン等、
(4)  ホスファイト系酸化防止剤、例えばトリス（２，４−ジターシャルブチルフェニル）ホスファイト等、を挙げることができる。特に、額縁現象を抑制する効果がより高い、フェノール系化合物が好ましい。
【００４１】
この酸化防止剤の配合量としては、前記（メタ）アクリル酸エステルを主成分とするポリマー１００重量部に対して０．００１〜２．５重量部である。酸化防止剤量が０．００１重量部未満では、高温条件下において、粘着剤ポリマーの劣化が著しく、変色、白化などの問題が生じやすい。また、酸化防止剤量が２．５重量部を超えると、粘着剤との相溶性が低下するため、高温あるいは高温湿熱条件下において、粘着力の低下が発生する。
【００４２】
さらに、本発明では、必要により架橋剤を用いることもできる。本発明に使用する架橋剤の好ましい具体例としては、(1)イソシアネート系化合物、(2)エポキシ系化合物、(3)アジリジン系化合物、(4)金属キレート系化合物および(5)アミン系化合物などを挙げることができる。特に、(1)イソシアネート系化合物、(2)エポキシ系化合物または(3)アジリジン系化合物が好ましい。これらの架橋剤は単独で用いても良く、２種類以上を併用しても良い。
【００４３】
(1)  イソシアネート化合物の例としては、トリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネートなどのイソシアネートモノマーおよびこれらイソシアネートモノマーをトリメチロールプロパンなどと付加したイソシアネート化合物やイソシアヌレート化物、ビュレット型化合物、さらには公知のポリエーテルポリオールやポリエステルポリオール、アクリルポリオール、ポリブタジエンポリオール、ポリイソプレンポリオールなど付加反応させたウレタンプレポリマー型のイソシアネートなどを挙げることができる。
【００４４】
(2)  エポキシ系化合物としては、エチレングリコールグリシジルエーテル、ポリエチレングリコールジグリシジルエーテル、グリセリンジグリシジルエーテル、グリセリントリグリシジルエーテル、１，３−ビス（Ｎ，Ｎ−ジグリシジルアミノメチル）シクロヘキサン、Ｎ，Ｎ，Ｎ’，Ｎ’−テトラグリジル−ｍ−キシリレンジアミン、Ｎ，Ｎ，Ｎ’，Ｎ’−テトラグリジルアミノフェニルメタン、トリグリシジルイソシアヌレート、ｍ−Ｎ，Ｎ−ジグリシジルアミノフェニルグリシジルエーテル、Ｎ，Ｎ−ジグリシジルトルイジン、Ｎ，Ｎ−ジグリシジルアニリンなどを挙げることができる。
【００４５】
(3)  アジリジン系架橋剤の例としては、ジフェニルメタン−４，４’−ビス（１−アジリジンカーボキサミド）、トリメチロールプロパントリ−β−アジリジニルプロピオネート、テトラメチロールメタントリ−β−アジリジニルプロピオネート、トルエン−２，４−ビス（１−アジリジンカーボキサミド）、トリエチレンメラミン、ビスイソフタロイル−１−（２−メチルアジリジン）、トリス−１−（２−メチルアジリジン）フォスフィン、トリメチロールプロパントリ−β−（２メチルアジリジン）プロピオネートなどを挙げることができる。
【００４６】
この架橋剤の配合量としては、前記（メタ）アクリル酸エステルを主成分とするポリマー１００重量部に対して０．００１〜７重量部である。架橋剤量が０．００１重量部未満では、ゲル分率が３０％未満となりやすく、得られる粘着剤の凝集力が低く、高温条件下で発泡を生じやすい。また、架橋剤量が７重量部を超えると、ゲル分率が６０％を超えやすく、得られる粘着剤が応力緩和性に劣るものになり、高温や高温高湿条件下で剥離が発生しやすい。
【００４７】
＜反射防止機能層＞  
本発明に用いる反射防止機能層としては、公知の反射防止フィルムを用いることができる。即ち、多孔質微粒子の表面をシリカで被覆した低屈折率の複合酸化物微粒子とシリカ系被膜形成用マトリックスとからなる反射率の低い透明被膜を用いたもの（特開平７−１３３１０５号公報）や、屈折率の異なる蒸着膜を透明基材上に積層したもの（特開２００１−２６４５１１号公報）を用いることができる。
【００４８】
本発明において特に好ましい反射防止機能層は、ＴＡＣやＰＥＴなどの透明基材に、前記透明基材より低屈折率の層を積層したものである。前記低屈折率の層としては、フッ素系樹脂や、可視光の波長よりも小さい中空粒径を含有させたアクリル樹脂などを用いることができる。また、前記透明基材に、前記透明基材より低屈折率の層、前記低屈折率より高屈折率の層、前記高屈折率の層よりもさらに高屈折率の層を順次積層し反射防止機能を高めることもできる。反射機能防止層には、必要により防汚機能、ハードコート機能、帯電防止機能などを１つ以上設けることができ、これらの機能は反射機能層を構成する層に含めてもよいし、別層として積層してもよい。
【００４９】
＜電磁波シールド機能層＞  
本発明に用いる電磁波シールド機能層としては、公知の電磁波シールドフィルムを用いることができる。すなわち、基材透明と金属箔を貼り合せ、フォトリソにより金属箔をメッシュ状に加工したもの（特開２００３−３１８５９６号公報） や、透明基材上に金属薄膜を蒸着したもの（特開平１０−２１４７１７号公報）を用いることができる。
【００５０】
＜近赤外線カット機能層＞  
本発明に用いる近赤外線カット機能層としては、公知の近赤外線カットフィルムを用いることができる。例えば、透明基材上に近赤外線を吸収する色素を分散した合成樹脂層を積層したもの（特開平１１−３１６３０９号公報）、合成樹脂の近赤外線吸収色素を分散し透明基材に積層したもの（特開２０００−１１７５１５号公報）を用いることができる。
【００５１】
本発明において特に好ましい近赤外線カット機能層は、ポリエステルやポリカーボネート、アクリルなどの透明な合成樹脂に、ジインモニウム、スクアリリウム、ジチオール系金属錯体、フタロシアニンなどの近赤外線吸収色素を分散し透明基材に積層したものである。
【００５２】
＜保護機能層＞  
本発明に用いる保護機能層としては、公知のものを用いることができる。例えば、ガラスの他、ポリカーボネート、アクリル、環状ポリオレフィンなどの透明性が高い合成樹脂を用いることができる。
【００５３】
本発明において特に好ましい保護機能層は、ガラス、アクリルであり、ガラスとしては通常のソーダガラスがコスト的に有利であるが、化学処理や風冷処理したいわゆる強化ガラスであってもよい。アクリルとしては、一般的なメタクリル酸メチル（ＭＭＡ）の他、アクリル酸部分を脂環基などで置換した変性アクリルを用いることができる。
【００５４】
＜色調整用フィルター＞  
本発明による色調整用フィルターは、上記の粘着性樹脂組成物からなる層が、反射防止機能層、電磁波シールド機能層、近赤外線カット機能層、保護機能層から選ばれる層と一体化されてなるものである。上記の通りに、本発明による粘着性樹脂組成物は、色調整機能を有しかつ粘着性をも有していることから、上記の各層（即ち、反射防止機能層、電磁波シールド機能層、近赤外線カット機能層、保護機能層）と一体化した色調整用フィルターを容易に提供可能なものである。なお、反射防止機能層、電磁波シールド機能層、近赤外線カット機能層、保護機能層は、それぞれ一層であっても二層以上であってもよい。また、粘着性樹脂組成物からなる層も、一層であっても二層以上であってもよい。また、表示装置において適用可能な他の層を有するものであってもよい。その場合、本発明による粘着性樹脂組成物によってこの他の層を一体化することができる。
【００５５】
例えばＰＤＰ用のＮｅ光吸収用フィルターとして適用する場合、本発明による色調整用フィルターは、波長５８０〜６００ｎｍにおける最低透過率が６０％以下、好ましくは１０〜５５％、特に２０〜５０％、のものとすることができる。また、本発明による色調整用フィルターでは、粘着性樹脂組成物からなる層を厚さ１０〜１００μｍ、好ましくは１５〜５０μｍ、のものとすることができる。波長５９０ｎｍの光の透過率の調整は、本発明におけるポルフィリン化合物の種類や性状、配合量や、粘着性樹脂組成物からなる層の厚さ等を変更することによって行うことができる。尚、ポルフィリン化合物の配合量や、粘着性樹脂組成物からなる層の厚さ等は、本発明による色調整用フィルターの全面にわたって常に一定である必要はなく部分的に変更することができる。例えばより高いＮｅ光吸収機能が求められる部分において求められるＮｅ光吸収効果を得るために、ポルフィリン化合物の配合量を他の部分より多くすることができる。
【００５６】
＜表示装置＞  
本発明による表示装置は、上記の色調整用フィルターを有するものである。このような本発明による表示装置の好ましい具体例としては、プラズマディスプレイ（ＰＤＰ）、液晶ディスプレイ（ＬＣＤ）、エレクトロルミネッセンス（ＥＬ）ディスプレイなどを挙げることができる。
【実施例】
【００５７】
［実施例１］  
アクリル系粘着剤の作製  
ｎ−ブチルアクリレート９５重量部、アクリル酸５重量部、酢酸エチル１００重量部およびアゾビスイソブチロニトリル０．２重量部を反応容器に入れ、この反応容器内の空気を窒素ガスで置換した後、撹拌下に窒素雰囲気中で、この反応容器を６０℃に昇温させ、１２時間反応させた。反応後、酢酸エチルで希釈し、固形分２０％のアクリルポリマー溶液Ａ（重量平均分子量１５０万）を得た。
【００５８】
色調整用フィルターの作製  
上記で得られたアクリル系粘着剤の固形分１００重量部に対し、Ｎｅ光カット色素としてポルフィリン化合物（「ＴＡＰ２」、山田化学工業（株）社製）１５重量部を溶解し、アプリケーターにて、１００μ厚ＰＥＴ（「Ａ４３００」、東洋紡社製）上に積層後、１２０℃、１５分間乾燥させた。得られたＮｅ光カット性粘着層は５μであった。このＮｅ光カット性粘着層面と、反射防止フィルム（「リアルック＃７７００」、日本油脂社製）の反射防止面と反対の面を貼り合せ、気温２３℃、湿度５０％の条件で７日間熟成させた。  このＮｅ光カット性反射防止フィルムの５９０ｎｍにおける透過率は２８％であり、気温６０℃、湿度９５％、もしくは気温８０℃、湿度２５％環境下に５００時間保存した後の５９０ｎｍにおける透過率はいずれも２９％となりほとんど変化していなかった。
【００５９】
図１は、得られた色調整用フィルターの初期の透過率特性と、温度６０℃、湿度９５％の条件で５００時間保持した後の透過率特性を示すものであり、図２は、この実施例１で得られた色調整用フィルターの初期の透過率特性と、温度８０℃、湿度２５％の条件で５００時間保持した後の透過率特性を示すものである。
【００６０】
［比較例１］  
Ｎｅ光カット色素に、シアニン化合物（「ＴＹ１６７」、旭電化社製）８重量部を用いた他は実施例１と同様にして行った。５９０ｎｍにおける透過率は保存前後で２７％から５２％に変化していた。
【００６１】
［実施例２］  
実施例１において、Ｎｅ光カット色素としてポルフィリン化合物（「ＴＡＰ１２」、山田化学工業（株）社製）２０重量部を用いた他は、実施例１と同様にして、色調整用フィルターを作製した。このＮｅ光カット性反射防止フィルムの５８４ｎｍにおける透過率は３０％であり、気温６０℃、湿度９５％、もしくは気温８０℃、湿度２５％環境下に５００時間保存した後の５８４ｎｍにおける透過率はいずれも３０％となり変化していなかった。
【００６２】
［実施例３］  
実施例１において、Ｎｅ光カット色素としてポルフィリン化合物（「ＴＡＰ１８」、山田化学工業（株）社製）１６重量部を用いた他は、実施例１と同様にして、色調整用フィルターを作製した。このＮｅ光カット性反射防止フィルムの５９２ｎｍにおける透過率は３２％であり、気温６０℃、湿度９５％、もしくは気温８０℃、湿度２５％環境下に５００時間保存した後の５８４ｎｍにおける透過率はいずれも３３％となりほとんど変化していなかった。
【００６３】
［実施例４］  
アクリル系粘着剤の作製  
ｎ−ブチルアクリレート（ｎ−ＢＡ）９２重量部、２−ヒドロキシエチルアクリレート（２−ＨＥＡ）８重量部、酢酸エチル１００重量部および過酸化ベンゾイル０．２重量部を反応容器に入れ、この反応容器内の空気を窒素ガスで置換した後、撹拌下に窒素雰囲気中で、この反応容器を６８℃に昇温させ、１４時間反応させた。反応後、酢酸エチルで希釈し、固形分２０％のアクリルポリマー溶液Ｂ（重量平均分子量１３０万）を得た。
【００６４】
実施例１において、アクリル系粘着剤としてアクリルポリマー溶液Ｂを用いた他は実施例１と同様にして、色調整用フィルターを作製した。このＮｅ光カット性反射防止フィルムの５９０ｎｍにおける透過率は２９％であり、気温６０℃、湿度９５％、もしくは気温８０℃、湿度２５％環境下に５００時間保存した後の５９０ｎｍにおける透過率はいずれも２９％となり変化していなかった。
【００６５】
［実施例５］  
アクリル系粘着剤の作製  
ｎ−ブチルアクリレート（ｎ−ＢＡ）９８重量部、２−ヒドロキシエチルアクリレート（２−ＨＥＡ）１重量部、トルエン１００重量部およびｎ−ドデシルメルカプタン６重量部、アゾビスイソブチロニトリル（ＡＩＢＮ）２重量部を反応容器に入れ、この反応容器内の空気を窒素ガスで置換した後、撹拌下に窒素雰囲気中で、この反応容器を９０℃に昇温させ、９時間反応させた。反応後、トルエンで希釈し、固形分４０％のアクリルポリマー溶液Ｃ（重量平均分子量１万）を得た。
【００６６】
実施例１において、アクリル系粘着剤としてアクリルポリマー溶液Ｃを用いた他は実施例１と同様にして、色調整用フィルターを作製した。このＮｅ光カット性反射防止フィルムの５９０ｎｍにおける透過率は２９％であり、気温６０℃、湿度９５％、もしくは気温８０℃、湿度２５％環境下に５００時間保存した後の５９０ｎｍにおける透過率はいずれも３０％となりほとんど変化していなかった。
【００６７】
［実施例６］  
アクリル系粘着剤の作製  
ｎ−ブチルアクリレート（ｎ−ＢＡ）９８重量部、トルエン１００重量部、α−メチルスチレンダイマー５重量部、アゾビスイソブチロニトリル（ＡＩＢＮ）２重量部を反応容器に入れ、この反応容器内の空気を窒素ガスで置換した後、撹拌下に窒素雰囲気中で、この反応容器を９０℃に昇温させ、９時間反応させた。反応後、トルエンで希釈し、固形分４０％のアクリルポリマー溶液Ｄ（重量平均分子量１万）を得た。
【００６８】
実施例１において、アクリル系粘着剤としてアクリルポリマー溶液Ｄを用いた他は実施例１と同様にして、色調整用フィルターの作製した。このＮｅ光カット性反射防止フィルムの５９０ｎｍにおける透過率は２９％であり、気温６０℃、湿度９５％、もしくは気温８０℃、湿度２５％環境下に５００時間保存した後の５９０ｎｍにおける透過率はいずれも３０％となりほとんど変化していなかった。
【００６９】
［実施例７］  
アクリル系粘着剤の作製  
ｎ−ブチルアクリレート（ｎ−ＢＡ）９８重量部、２−ヒドロキシエチルアクリレート（２−ＨＥＡ）２重量部、酢酸エチル５０重量部、トルエン１００重量部、およびアゾビスイソブチロニトリル（ＡＩＢＮ）０．２重量部を反応容器に入れ、この反応容器内の空気を窒素ガスで置換した後、撹拌下に窒素雰囲気中で、この反応容器を７８℃に昇温させ、１２時間反応させた。反応後、トルエンで希釈し、固形分２０％のアクリルポリマー溶液Ｅ（重量平均分子量１０万）を得た。
【００７０】
実施例１において、アクリル系粘着剤としてアクリルポリマー溶液Ｅを用いた他は実施例１と同様にして、色調整用フィルターの作製した。このＮｅ光カット性反射防止フィルムの５９０ｎｍにおける透過率は２８％であり、気温６０℃、湿度９５％、もしくは気温８０℃、湿度２５％環境下に５００時間保存した後の５９０ｎｍにおける透過率はいずれも３０％となりほとんど変化していなかった。
【００７１】
［実施例８］  
アクリル系粘着剤の作製  
ｎ−ブチルアクリレート（ｎ−ＢＡ）９８重量部、酢酸エチル１００重量部、トルエン１００重量部、およびアゾビスイソブチロニトリル（ＡＩＢＮ）０．２重量部を反応容器に入れ、この反応容器内の空気を窒素ガスで置換した後、撹拌下に窒素雰囲気中で、この反応容器を７８℃に昇温させ、１０時間反応させた。反応後、酢酸エチルで希釈し、固形分４０％のアクリルポリマー溶液Ｆ（重量平均分子量３０万）を得た。
【００７２】
実施例１において、アクリル系粘着剤としてアクリルポリマー溶液Ｆを用いた他は実施例１と同様にして、色調整用フィルターの作製した。このＮｅ光カット性反射防止フィルムの５９０ｎｍにおける透過率は２９％であり、気温６０℃、湿度９５％、もしくは気温８０℃、湿度２５％環境下に５００時間保存した後の５９０ｎｍにおける透過率はいずれも３０％となりほとんど変化していなかった。
【００７３】
［実施例９］  
アクリル系粘着剤の作製  
ｎ−ブチルアクリレート７０重量部、アクリル酸３０重量部、酢酸エチル１００重量部およびアゾビスイソブチロニトリル１重量部を反応容器に入れ、この反応容器内の空気を窒素ガスで置換した後、撹拌下に窒素雰囲気中で、この反応容器を６０℃に昇温させ、１２時間反応させた。反応後、酢酸エチルで希釈し、固形分２０％のアクリルポリマー溶液Ｇ（重量平均分子量１４０万）を得た。
【００７４】
実施例１において、アクリル系粘着剤としてアクリルポリマー溶液Ｇを用いた他は実施例１と同様にして、色調整用フィルターの作製した。このＮｅ光カット性反射防止フィルムの５９０ｎｍにおける透過率は２９％であり、気温６０℃、湿度９５％、もしくは気温８０℃、湿度２５％環境下に５００時間保存した後の５９０ｎｍにおける透過率はいずれも３０％となりほとんど変化していなかった。
【００７５】
［実施例１０］  
アクリル系粘着剤の作製  
ｎ−ブチルアクリレート７０重量部、アクリル酸２０重量部、２−ヒドロキシエチルアクリレート（２−ＨＥＡ）１０重量部、酢酸エチル１００重量部およびアゾビスイソブチロニトリル０．２重量部を反応容器に入れ、この反応容器内の空気を窒素ガスで置換した後、撹拌下に窒素雰囲気中で、この反応容器を６０℃に昇温させ、１２時間反応させた。反応後、酢酸エチルで希釈し、固形分２０％のアクリルポリマー溶液Ｈ（重量平均分子量１３０万）を得た。
【００７６】
実施例１において、アクリル系粘着剤としてアクリルポリマー溶液Ｈを用いた他は実施例１と同様にして、色調整用フィルターの作製した。このＮｅ光カット性反射防止フィルムの５９０ｎｍにおける透過率は２９％であり、気温６０℃、湿度９５％、もしくは気温８０℃、湿度２５％環境下に５００時間保存した後の５９０ｎｍにおける透過率はいずれも３０％となりほとんど変化していなかった。
【００７７】
［実施例１１］  
アクリル系粘着剤の作製  
ｎ−ブチルアクリレート７０重量部、アクリル酸メチル２０重量部、２−ヒドロキシエチルアクリレート（２−ＨＥＡ）１０重量部、酢酸エチル１００重量部およびアゾビスイソブチロニトリル０．２重量部を反応容器に入れ、この反応容器内の空気を窒素ガスで置換した後、撹拌下に窒素雰囲気中で、この反応容器を６０℃に昇温させ、１２時間反応させた。反応後、酢酸エチルで希釈し、固形分２０％のアクリルポリマー溶液Ｉ（重量平均分子量１３０万）を得た。
【００７８】
実施例１において、アクリル系粘着剤としてアクリルポリマー溶液Ｉを用いた他は実施例１と同様にして、色調整用フィルターの作製した。このＮｅ光カット性反射防止フィルムの５９０ｎｍにおける透過率は２９％であり、気温６０℃、湿度９５％、もしくは気温８０℃、湿度２５％環境下に５００時間保存した後の５９０ｎｍにおける透過率はいずれも３０％となりほとんど変化していなかった。
【００７９】
［実施例１２］  
アクリル系粘着剤の作製  
ｎ−ブチルアクリレート４０重量部、アクリル酸４０重量部、２−ヒドロキシエチルアクリレート（２−ＨＥＡ）１０重量部、アクリル酸メトキシエチル１０重量部、酢酸エチル１００重量部およびアゾビスイソブチロニトリル０．２重量部を反応容器に入れ、この反応容器内の空気を窒素ガスで置換した後、撹拌下に窒素雰囲気中で、この反応容器を６０℃に昇温させ、１２時間反応させた。反応後、酢酸エチルで希釈し、固形分２０％のアクリルポリマー溶液Ｊ（重量平均分子量１４０万）を得た。
【００８０】
実施例１において、アクリル系粘着剤としてアクリルポリマー溶液Ｊを用いた他は実施例１と同様にして、色調整用フィルターの作製した。このＮｅ光カット性反射防止フィルムの５９０ｎｍにおける透過率は３０％であり、気温６０℃、湿度９５％、もしくは気温８０℃、湿度２５％環境下に５００時間保存した後の５９０ｎｍにおける透過率はいずれも３０％となり変化していなかった。
【００８１】
［実施例１３］  
アクリル系粘着剤の作製  
ｎ−ブチルアクリレート３０重量部、アクリル酸３０重量部、２−ヒドロキシエチルアクリレート（２−ＨＥＡ）１０重量部、アクリル酸メトキシエチル３０重量部、酢酸エチル１００重量部およびアゾビスイソブチロニトリル０．２重量部を反応容器に入れ、この反応容器内の空気を窒素ガスで置換した後、撹拌下に窒素雰囲気中で、この反応容器を６０℃に昇温させ、１２時間反応させた。反応後、酢酸エチルで希釈し、固形分２０％のアクリルポリマー溶液Ｋ（重量平均分子量１４０万）を得た。
【００８２】
実施例１において、アクリル系粘着剤としてアクリルポリマー溶液Ｋを用いた他は実施例１と同様にして、色調整用フィルターの作製した。このＮｅ光カット性反射防止フィルムの５９０ｎｍにおける透過率は２９％であり、気温６０℃、湿度９５％、もしくは気温８０℃、湿度２５％環境下に５００時間保存した後の５９０ｎｍにおける透過率はいずれも２９％となり変化していなかった。
【００８３】
［実施例１４］  
アクリル系粘着剤の作製  
ｎ−ブチルアクリレート６０重量部、アクリル酸１０重量部、２−ヒドロキシエチルアクリレート（２−ＨＥＡ）２０重量部、アクリル酸メトキシメチル１０重量部、酢酸エチル１００重量部およびアゾビスイソブチロニトリル０．２重量部を反応容器に入れ、この反応容器内の空気を窒素ガスで置換した後、撹拌下に窒素雰囲気中で、この反応容器を６０℃に昇温させ、１２時間反応させた。反応後、酢酸エチルで希釈し、固形分２０％のアクリルポリマー溶液Ｌ（重量平均分子量１２０万）を得た。
【００８４】
実施例１において、アクリル系粘着剤としてアクリルポリマー溶液Ｌを用いた他は実施例１と同様にして、色調整用フィルターの作製した。このＮｅ光カット性反射防止フィルムの５９０ｎｍにおける透過率は２９％であり、気温６０℃、湿度９５％、もしくは気温８０℃、湿度２５％環境下に５００時間保存した後の５９０ｎｍにおける透過率はいずれも３０％となりほとんど変化していなかった。
【００８５】
［実施例１５］  
アクリル系粘着剤の作製  
ｎ−ブチルアクリレート５０重量部、アクリル酸１０重量部、２−ヒドロキシエチルアクリレート（２−ＨＥＡ）１０重量部、アクリル酸メトキシメチル３０重量部、酢酸エチル１００重量部およびアゾビスイソブチロニトリル０．２重量部を反応容器に入れ、この反応容器内の空気を窒素ガスで置換した後、撹拌下に窒素雰囲気中で、この反応容器を６０℃に昇温させ、１２時間反応させた。反応後、酢酸エチルで希釈し、固形分２０％のアクリルポリマー溶液Ｍ（重量平均分子量１１０万）を得た。
【００８６】
実施例１において、アクリル系粘着剤としてアクリルポリマー溶液Ｍを用いた他は実施例２と同様にして、色調整用フィルターの作製した。このＮｅ光カット性反射防止フィルムの５９０ｎｍにおける透過率は３０％であり、気温６０℃、湿度９５％、もしくは気温８０℃、湿度２５％環境下に５００時間保存した後の５９０ｎｍにおける透過率はいずれも３０％となり変化していなかった。
【００８７】
重量平均分子量測定方法（特開２００１-１８７８５７号公報［００６２］より）  
ゲルパーミエーションクロマトグラフィーにより測定した。下記条件において、得られたアクリル系粘着剤のうち固形分１ｇを１００ｃｃの１，１，１，３，３，３−ヘキサフルオロ−２−プロパノールに添加し十分攪拌したのち、これを０．４５μｍのメンブランフィルターでろ過したろ液を試料とした。また、標準メチルメタクリレートは、米国プレッシャーケミカル社製の標準メチルメタクリレートを使用した。
【００８８】
装置；米国ウオーターズ社製、高温高速ゲル浸透クロマトグラム（モデル１５０−Ｃ、ＡＬＣ／ＧＰＣ）  
カラム；昭和電工（株）製、ＳＨＯＤＥＸ  ＧＰＣ  ＨＦＩＰ−８０５（１本）、ＨＦＩＰ−８０３（１本）  
０２（１本）、長さ各３０ｃｍ  
測定温度；４０℃  
流速；１ｃｃ／分  
透過率測定方法 
気温２３℃、相対湿度５０％下、分光光度計（ＵＶ−３１００ＰＣ、(株)島津製作所製）を用い、３００〜８００ｎｍの範囲で測定した。
【図面の簡単な説明】
【００８９】
【図１】実施例１で得られた本発明による色調整用フィルターの初期の透過率特性と、温度６０℃、湿度９５％の条件で５００時間保持した後の透過率特性を示す図。
【図２】実施例１で得られた本発明による色調整用フィルターの初期の透過率特性と、温度８０℃、湿度２５％の条件で５００時間保持した後の透過率特性を示す図。
【図１】
2005272660.tif 000009
【図２】
2005272660.tif 000010